(57)【要約】【課題】  水分や薬効成分を含ませて直接肌に接触させても、肌への刺激が小さく、かつ人体への密着性に優れ、更には破断し難い吸水性短繊維不織布を提供することを目的とする。【解決手段】（１）（Ａ）繊度が０．５〜３．０ｄｔｅｘである接着性繊維を５〜６０％含み、かつ吸水率２００％〜３００００％の繊維を４０％〜９５％含むことを特徴とする短繊維不織布、（２）（Ｂ）目付が５〜１００ｇ／ｍ2であることを特徴とする（Ａ）記載の短繊維不織布，（３）（Ｃ）熱ローラーで表面を加熱処理することを特徴とする（Ａ）〜（Ｂ）何れかに記載の短繊維不織布、（４）（Ｄ）人体に接触する部材に用いることを特徴とする（Ａ）〜（Ｃ）記載の短繊維不織布、（５）（Ａ）〜（Ｄ）記載の短繊維不織布を用いることを特徴とする貼付材。【特許請求の範囲】
【請求項１】
繊度が０．５〜２．７ｄｔｅｘである接着性繊維を５％〜６０％と、吸水率２００％〜３００００％の吸水性繊維を４０％〜９５％含むことを特徴とする短繊維不織布
【請求項２】
目付が５〜１００ｇ／ｍ2であることを特徴とする請求項１記載の短繊維不織布
【請求項３】
熱ローラーで表面を加熱処理することを特徴とする請求項１〜３記載の短繊維不織布
【請求項４】
人体に接触する部材に用いることを特徴とする請求項１〜４記載の短繊維不織布
【請求項５】
請求項１〜４記載の短繊維不織布を用いることを特徴とする貼付材
【発明の詳細な説明】
【技術分野】
【０００１】
本発明は、吸水性に優れた不織布及び貼付材に関する。更に詳しくは、水膨潤時に、人体に対する密着性に優れ、かつ人体に与える物理的刺激が少なく、人体に接する用途に用いて好適な吸水性不織布及び貼付材に関する。
【背景技術】
【０００２】
従来より、吸水性繊維は、止水材、建材等の他、衛材、貼付材等、多くの分野に展開されている。このような用途の中で、衛材、貼付材等の人体に用いる用途においては、特に吸水性繊維の特性を利用して、汗等による蒸れを防止するため用いる（例えば特許文献１参照）、あるいは吸血材として用いることが知られている（例えば特許文献２参照）。これらの衛材、貼付材は、人体から流出する体液を吸収するために吸水性繊維を利用しており、肌へ水分、薬効成分を供給するものではないため、粘着層やメッシュシートを介して人体に用いるのが一般的である。そのため、吸水性繊維が肌へ及ぼす刺激や、肌への密着性について特に問題となることはなかった。
【特許文献１】特開平６−２０７３５８号公報
【特許文献２】特開２００１−１２０５８８号公報
【０００３】
一方、吸水性繊維に水分は薬効成分を含ませて肌に接触させ、積極的に肌に有効成分を供給するものとして、吸水性繊維と低温収縮性繊維とを含む不織布を用いた湿布材が開示されている（例えば特許文献３参照）。かかる湿布材は粘着剤を必要とせず、皮膚かぶれを防止し、効果的に有効成分を肌に供給するものである。しかしながら、水分を含んだ吸水性繊維からなる短繊維不織布を直接肌に密着させるとすると、繊維端が肌を刺激し、強い不快感を与え、更には肌を傷つけ、敏感な箇所での使用に問題が生じる。更に膨潤した吸水性不織布は肌への密着性が悪く、凹凸が大きい箇所や動きが激しい箇所に用いた場合、部分的に肌から剥離しやすいという問題を有する。また、水分を含んだ吸水性繊維は、肌に密着し易いことから、不織布を肌から剥がした場合、多くの繊維片が不織布から脱離し、肌に残るということも問題となる。
【特許文献３】特開平７−３２６４０号公報
【発明の開示】
【発明が解決しようとする課題】
【０００４】
本発明は、水分や薬効成分を含ませて直接肌に接触させても、肌への刺激が小さく、かつ人体への密着性に優れ、更には破断し難い吸水性短繊維不織布を提供することを目的とする。
【課題を解決するための手段】
【０００５】
本発明は、かかる問題を解決するために以下の手段を採用するものである。
すなわち、（１）（Ａ）繊度が０．５〜２．７ｄｔｅｘである接着性繊維を５％〜６０％と、吸水率２００％〜３００００％の吸水性繊維を４０％〜９５％含むことを特徴とする短繊維不織布（２）（Ｂ）目付が５〜１００ｇ／ｍ2であることを特徴とする（Ａ）記載の短繊維不織布，（３）（Ｃ）熱ローラーで表面を加熱処理することを特徴とする（Ａ）〜（Ｃ）何れかに記載の短繊維不織布、（４）（Ｄ）人体に接触する部材に用いることを特徴とする（Ａ）〜（Ｄ）記載の短繊維不織布、（５）（Ａ）〜（Ｄ）記載の短繊維不織布を用いることを特徴とする貼付材である。
【発明の効果】
【０００６】
本発明による吸水性短繊維不織布は、水分を含んだ状態で肌への刺激が小さく、かつ人体への密着性に優れるため、敏感な箇所、凹凸が大きい箇所、動きが激しい箇所でも粘着剤等を用いずに肌に接触させることができ、水分・薬効成分を直接かつ有効に肌に供給することができ、更には使用後きれいに短繊維不織布を肌から剥がせるという効果を有する。
【発明を実施するための最良の形態】
【０００７】
以下に本発明を詳細に説明する。
本発明に用いる接着性繊維は、０．５〜２．７ｄｔｅｘであることが好ましい。２．７ｄｔｅｘ以上であれば、繊維端が肌を強く刺激して使用者に不快感を与え、更には肌を傷つける場合もあるからである。一方、０．５ｄｔｅｘ未満であれば貼付材として使用し、動いた場合等に部分的に繊維が破断し、肌から剥がした時に、不織布片や繊維片が肌に残る等の不具合を生じるからである。更に好ましくは０．８〜２．５ｄｔｅｘ、最も好ましくは１．０〜２．０ｄｔｅｘである。
【０００８】
また本発明に用いる吸水性繊維は、吸水率２００％以上であることが好ましい。このような範囲であれば、水分や薬効成分を十分に含有させることができ、また肌への密着性を長時間保持することができるからである。特に好ましくは１０００％以上、更に好ましくは１００００％以上である。
【０００９】
なお本発明でいう薬効成分は、肩こりや捻挫を治癒する等の健康の回復作用を有するものの他、肌を健やかに保つこと等、美容に用いるものも含むものである。
【００１０】
本願発明に用いる吸水性繊維は、上述の繊度及び吸水率を満たせば特に限定されるものではないが、吸水性繊維としてはＣＯＯＸ（Ｘ：アルカリ金属またはＮＨ4）基を有するアクリロニトリル系繊維が特に好ましい。かかる繊維は、ｐＨを弱酸性に保つ機能があり、肌を健やかに保つ機能を繊維自身が有するからである。
【００１１】
本発明にかかる吸水性短繊維不織布は、吸水性繊維を４０重量％〜９５重量％含むことが好ましい。４０重量％未満であれば、水分、薬効成分を十分に保持することができず、更には肌への密着性が不十分となり、剥離しやすくなるからである。また９５重量％以上であれば、不織布の強度を保持することが困難になり、使用時に動いた場合に不織布が破断し、剥離時に不織布片が肌に残る等の不具合が生じるからである。
更に好ましい吸水性繊維の含有量は６０重量％〜８０重量％であり、最も好ましくは６５重量％〜７５重量％である。
【００１２】
本発明にかかる吸水性短繊維不織布は、水分を含有させる前の目付が５〜１００ｇ／ｍ2であることが好ましい。目付が５ｇ／ｍ2未満であれば、水分・薬効成分を十分に保持することができない。また目付が１００ｇ／ｍ2以上とすると肌への密着性が低下し、凹凸の大きな箇所や動きが激しい箇所に用いることが困難となるからである。更に好ましい目付は１０〜５０ｇ／ｍ2、最も好ましくは１５〜３５ｇ／ｍ2である。
【００１３】
本願発明にかかる吸水性短繊維不織布は、接着性繊維を含むことが好ましい。吸水性繊維からなる短繊維不織布は膨潤すると破断し易くなり、ニードルパンチ法等による繊維交絡によると、使用した状態で運動等すると破断して不織布・繊維が破片となって肌に付着し、除去することが困難となる等の不具合が生じるからである。特に肌への密着性を向上させるために目付を下げる場合に、接着性繊維を含有させる必要性が高くなる。接着性繊維の含有量は好ましくは５〜６０重量％、更に好ましくは１０〜５０重量％、最も好ましくは２５〜３５重量％である。５重量％未満であれば十分な効果が発揮できず、吸水時の破断が生じ易くなり、他方６０重量％以上であれば短繊維不織布の十分な吸水性を確保できないからである。
【００１４】
本発明に用いる接着性繊維は、ＰＥＴ／ＰＰ、ＰＰ／ＰＥ、ＰＥＴ／ＰＥ、ＰＥＴ／ＰＥＴ、ＰＥ／ＰＥ、ＰＰ／ＰＰ等の複合繊維（シースコア構造等）を有する繊維であってもよい。特にポリオレフィン系繊維は柔軟性が高く、繊維端が肌に与える刺激が小さく好ましい。
【００１５】
更に本発明は、熱ローラーで少なくとも片面を加熱処理することが好ましい。かかる処理により効果的に強度を向上し、水分を含んだ吸水性単繊維不織布を肌に接触させて剥がした後に繊維片が肌に残ることを防止することができ、また毛羽立ちを抑制し、肌への刺激を低減できるからである。
【００１６】
熱ローラーのエンボスパターンや条件等は特に限定するものではないが、エンボス面積率が２０％〜１００％であることが好ましい。エンボス面積が２０％未満であれば、肌にのこる繊維片が多くなるからである。更に好ましくは５０％以上、最も好ましくは１００％（フラットローラー）である。
【００１７】
また、熱ローラーでの加熱条件は、接着性繊維（低融点成分）の融点より１０℃〜２０℃高い温度で、線圧１０〜１５０ｋｇ／２．５ｍで加工することが推奨される。線圧が１０ｋｇ／２．５ｍ未満であれば、水を含んだ短繊維不織布は使用時に運動等して外的作用が加わると、分解し易くなってバラける、あるいは繊維片が肌に付着する、という不具合が生じるからである。また、通常の短繊維不織布は、線圧が高すぎると、風合いが硬くなる、ペーパーライクになる等の不具合が生じるが、吸水性繊維を含む短繊維不織布は、膨潤させた状態での線圧が風合いに与える影響は小さく、特に上限は問題とならないが、１５０ｋｇ／２．５ｍを超えると繊維にダメージを与えるため好ましくない。特に好ましい範囲は、２０〜１４０ｋｇ／２．５ｍ、更に好ましくは３０〜１２０ｋｇ／２．５ｍ、最も好ましくは４０〜１００ｋｇ／２．５ｍである。
【００１８】
本願発明にかかる短繊維不織布は、人体に接触する用途に用いて特に効果を発揮するものであり、貼付材、湿布材、美容材等に用いることができる。
【実施例】
【００１９】
以下に本発明を実施例及び比較例を用いて、本発明を具体的に説明する。なお、評価は以下の方法により測定した値を採用した。
【００２０】
（吸水率）
（吸水率）３００ｍｌビーカーに試料０．４〜０．４２ｇ（Ｗ２）を精秤し、これに純水３００ｍｌを入れ、３０分後、試料をナイロン濾布（２００メッシュ）に包み、遠心脱水機（１６０Ｇ×５分、但しＧは重力加速度。）により繊維間の水を除去する。この方法で調整した試料の重量を測定する（Ｗ１ｇ）。以上の測定結果から、次式によって算出する。
吸水率（％）＝（（Ｗ１−Ｗ２）／Ｗ２）×１００
(皮膚への刺激性)
女性モニター５名を選出し、サンプル１５ｃｍ×１５ｃｍに化粧水を十分に膨潤させて、腰部に装着し、１時間放置した。その間の刺激性につき以下の基準でアンケートをとり、５名の平均点を評価した。
０点：使用に耐えないほど、不快である
３点：健康や肌に有効であれば使用する意欲はあるが、不快感はある
５点：湿布しても不快感はない。
（密着性）
女性モニター５名を選出し、サンプル１５ｃｍ×１５ｃｍに化粧水を十分に膨潤させて、腰部に装着し、１時間放置した後の密着性につき以下の基準で目視評価し、５名の平均点を評価した。
０点：使用中の運動等により、サンプルが剥離した。
３点：サンプルの完全な剥離は生じなかったが、部分的に肌に密着していない箇所が見られた。
５点：サンプルの剥離は見られなかった。
（不織布破断）
女性モニター５名を選出し、サンプル１５ｃｍ×１５ｃｍに化粧水を十分に膨潤させて、腰部に装着し、１時間放置した後、サンプルを剥がして肌の上に残った不織布片（ゲル状物）を観察し、以下の基準で評価した。
０点：サンプル湿布箇所全面に、不織布片が残留していた。
３点：サンプル不織布片の残留が目立った。
５点：サンプル不織布片は見当たらなかった。
【００２１】
（実施例１）
２．９ｄｔｅｘ×３８ｍｍの吸水性繊維（東洋紡社製：製品名ランシール）を７０重量部、１．７ｄｔｅｘ×５１ｍｍのポリオレフィン系熱溶融接着性繊維（チッソ株式会社製、製品名ＥＳＣスフ）３０重量部を混綿、カーデングし、２０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【００２２】
（実施例２）
２．９ｄｔｅｘ×３８ｍｍの吸水性繊維（東洋紡社製：製品名ランシール）を６５重量部、１．１ｄｔｅｘ×５１ｍｍのポリオレフィン系熱溶融接着性繊維（チッソ株式会社製：製品名ＥＳＣスフ）３５重量部を混綿、カーデングし、２０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【００２３】
（実施例３）
２．９ｄｔｅｘ×３８ｍｍの吸水性繊維（東洋紡社製：製品名ランシール）を７０重量部、１．７ｄｔｅｘ×５１ｍｍのポリオレフィン系熱溶融接着性繊維（チッソ株式会社製、製品名ＥＳＣスフ）３０重量部を混綿、カーデングし、３０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【００２４】
（比較例１）
２．９ｄｔｅｘ×３８ｍｍの吸水性繊維（東洋紡社製：製品名ランシール）を３０重量部、３．３ｄｔｅｘ×５１ｍｍのポリオレフィン系熱溶融接着性繊維（チッソ株式会社製、製品名ＥＳＣスフ）７０重量部を混綿、カーデングし、２０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【００２５】
（比較例２）
２．９ｄｔｅｘ×３８ｍｍの吸水性繊維（東洋紡社製：製品名ランシール）を１００重量部をカーデングし、２０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【００２６】
（比較例３）
２．９ｄｔｅｘ×３８ｍｍの吸水性繊維（東洋紡社製：製品名ランシール）を７０重量部、１．７ｄｔｅｘ×５１ｍｍのポリオレフィン系熱溶融接着性繊維（チッソ株式会社製、製品名ＥＳＣスフ）３０重量部を混綿、カーデングし、１２０ｇ／ｍ2のウエブシートを形成し、１５０℃に加熱されたステンレス製フラットローラー２本の間を線圧５０ｋｇ／２．５ｍで通して、不織布シートを得た。評価結果を表１に示す。
【表１】
2006045730.tif 000002
【００２７】
本願発明にかかる吸水性短繊維不織布（実施例１〜２）は、皮膚刺激性が小さく、かつ密着性に優れ、更には短繊維片が肌に残留し難い、吸水性繊維であった。他方、本発明の範囲外の吸水性短繊維不織布は、皮膚刺激性が大きい、密着性が悪い、あるいは短繊維片が肌に残留する等の不具合が生じ、実用には困難なものであった。
【産業上の利用可能性】
【００２８】
本発明は、水分や薬効成分を含ませて直接肌に接触させても、肌への刺激が小さく、かつ人体への密着性に優れ、更には不織布が破断分離することがなく使用することができるため、関節、足の裏、顔等人体の場所を選ばず貼付材、湿布材、美容材等に用いることができ、産業界に寄与すること大である。